(57)【要約】【課題】正及び負に帯電する電子写真用画像形成部材と、この部材上への画像形成法を提供する。【解決手段】支持基材と、光発生層と、電荷輸送層と、を含む光導電性部材であって、光発生層は、光発生成分と、電子輸送成分と、を含み、電子輸送成分は、必要に応じて、カルボニルフルオレノンマロノニトリル、ニトロ化フルオレノン、ジイミド、１，１−ジオキソ−２−（アリール）−６−フェニル−４−（ジシアノメチリデン）チオピラン、カルボキシベンジルナフタキノン及びジフェノキノンから成る群より選ばれる。【選択図】なし【特許請求の範囲】
【請求項１】
支持基材と、光発生層と、電荷輸送層と、を含む光導電性部材であって、
前記光発生層は、光発生成分と、電子輸送成分と、
を含み、
前記電子輸送成分は、必要に応じて、カルボニルフルオレノンマロノニトリル、ニトロ化フルオレノン、ジイミド、１，１−ジオキソ−２−（アリール）−６−フェニル−４−（ジシアノメチリデン）チオピラン、カルボキシベンジルナフタキノン（ｃａｒｂｏｘｙｂｅｎｚｙｌｎａｐｈｔｈａｑｕｉｎｏｎｅ）、及びジフェノキノンから成る群より選ばれ、
カルボニルフルオレノンマロノニトリルは次の構造式（式中、各Ｒはそれぞれ、水素、アルキル、アルコキシ，アリール、及びハロゲンから成る群より選ばれる。）で示され、
【化１】
2006018267.tif 000014
ニトロ化フルオレノンは次の構造式（式中、各Ｒはそれぞれ、アルキル、アルコキシ、アリール、及びハロゲンから成る群より選ばれ、Ｒ基の少なくとも２つはニトロである。）で示され、
【化２】
2006018267.tif 000015
ジイミドは、次の構造式（式中、Ｒ１は、アルキル、アルコキシ、シクロアルキル、ハロゲン、又はアリールであり、Ｒ２は、アルキル、アルコキシ、シクロアルキル、又はアリールであり、Ｒ３〜Ｒ６は、Ｒ１及びＲ２について本件に示したものと同じである。）で示される、Ｎ，Ｎ’−ビス（ジアルキル）−１，４，５，８−ナフタレンテトラカルボン酸ジイミドと、Ｎ，Ｎ’−ビス（ジアリール）−１，４，５，８−ナフタレンテトラカルボン酸ジイミドとから成る群より選ばれ、
【化３】
2006018267.tif 000016
１，１−ジオキソ−２−（アリール）−６−フェニル−４−（ジシアノメチリデン）チオピランは次の構造式（式中、各Ｒはそれぞれ、水素、アルキル、アルコキシ、アリール、及びハロゲンから成る群より選ばれる。）で示され、
【化４】
2006018267.tif 000017
カルボキシベンジルナフタキノンは次のいずれかの構造式（式中、各Ｒはそれぞれ、水素、アルキル、アルコキシ、アリール、及びハロゲンから成る群より選ばれる。）で示され、
【化５】
2006018267.tif 000018
【化６】
2006018267.tif 000019
ジフェノキノンは次の構造式（式中、各Ｒはそれぞれ、水素、アルキル、アルコキシ、アリール、及びハロゲンから成る群より選ばれる。）で示される、
【化７】
2006018267.tif 000020
ことを特徴とする光導電性部材。
【請求項２】
請求項１に記載の部材であって、
前記電荷輸送層は、正孔輸送分子を含み、
前記基材は、ドラム又はベルトを含み、
前記光発生層は、ヒドロキシガリウムフタロシアニン又はクロロガリウムフタロシアニンを含み、
前記電子輸送成分は、ＢＣＦＭ又は２−ＥＨＣＦＭであり、
必要に応じて、前記光発生層及び前記電荷輸送層は、ポリカーボネートバインダを含むことを特徴とする部材。
【請求項３】
請求項１に記載の部材であって、
前記電子輸送成分は、（４−ｎ−ブトキシカルボニル−９−フルオレニリデン）マロノニトリルであり、
前記電荷輸送層は、Ｎ，Ｎ’−ジフェニル−Ｎ，Ｎ’−ビス（３−メチルフェニル）−１，１’−ビフェニル−４，４’−ジアミン分子である正孔輸送分子を含むことを特徴とする部材。
【請求項４】
請求項１に記載の部材であって、
前記電子輸送成分は次の構造式（式中、Ｒ１及びＲ２はそれぞれ、水素、ヘテロ原子含有基、及び、必要に応じて少なくとも１つのヘテロ原子部分で置換された炭化水素基から成る群より選ばれ、Ｒ３、Ｒ４、Ｒ５、Ｒ６、Ｒ７、及びＲ８はそれぞれ、窒素含有基、硫黄含有基、ヒドロキシル基、ケイ素含有基、水素、ハロゲン、ヘテロ原子含有基、及び、必要に応じて少なくとも１つのヘテロ原子部分で置換された炭化水素基から成る群より選ばれる。）で示されることを特徴とする部材。
【化８】
2006018267.tif 000021
【発明の詳細な説明】
【技術分野】
【０００１】
本件では、画像形成部材、より詳細には、正及び負に帯電する電子写真用画像形成部材と、この部材上への画像形成法とを示す。
【背景技術】
【０００２】
その内容を全て本件に引用して援用する、米国特許第６，２５５，０２７号、米国特許第６，１７７，２１９号、及び米国特許第６，１５６，４６８号には、例えば、バインダ中に分散した多くの光散乱粒子から成る正孔障壁層を含む感光体が示されている。例えば、その内容を全て本件に引用して援用する、米国特許第６，１５６，４６８号の実施例１には、ＶＡＲＣＵＭ（登録商標）（オキシケム・カンパニー（ＯｘｙＣｈｅｍ  Ｃｏｍｐａｎｙ）製）である特定の線状フェノールバインダ中に分散した二酸化チタンである正孔障壁層が示されている。
【０００３】
【特許文献１】米国特許第６，２５５，０２７号明細書
【特許文献２】米国特許第６，１７７，２１９号明細書
【特許文献３】米国特許第６，１５６，４６８号明細書
【発明の開示】
【発明が解決しようとする課題】
【０００４】
本明細の特徴は、高濃度の１つ以上の光発生顔料を含む光導電性画像形成部材の提示である。高濃度とは、例えば約３０〜約６０重量％であり、こうすることによって光発生層表面の上部、約０．５μｍで電荷を発生させる。
【０００５】
本明細の更にもう一つの特徴は、厚さが、例えば約５〜１００μｍ、又は約５〜約６０μｍ、又は約１５〜約５０μｍの電子写真用画像形成部材の提示である。この部材は非常に高い光感度と、良好な放電特性と、改善された暗減衰、つまり、例えば先行技術における多くの類似の部材に比べて少ない暗減衰とを備え、更にこの部材は可視及び赤外レーザに適合する。
【０００６】
本明細の更にもう一つの特徴は、電荷輸送、より詳細には電子輸送化合物、特に、光発生層の被覆に用いる溶媒マトリックスに可溶な化合物を含む光発生層を含む電子写真用画像形成部材の提示と、光発生顔料の分散が良好で、沈殿や凝集を生じたり構造を形成することなく、また電子輸送化合物が更に電子輸送経路となることで、部材を適当な厚さとすることのできる部材の提示である。
【０００７】
本明細の更にもう一つの特徴は、電荷の拡散が無く／少なく、より小さい暗減衰特性を持ち、これによってより高い解像度が可能な光導電性部材の提示である。この部材は、プライウッド（合板模様：ｐｌｙｗｏｏｄｉｎｇ）効果、光屈折の問題が殆ど無い。
【０００８】
更に、本明細のもう一つの特徴では、光発生層が、ＮＴＤＩ（Ｎ，Ｎ’−ビス（１，２−ジメチルプロピル）−１，４，５，８−ナフタレンテトラカルボン酸ジイミド）、置換基がビス（２−ヘプチルイミド）ペリノンである置換ＮＴＤＩ、ＢＣＦＭ（ブトキシカルボニルフルオレニリデンマロノニトリル）、ＢＩＢ−ＣＮ類（ベンゾフェノンビスイミド）、ＢＩＢ−ＣＮ類の置換誘導体などの電子輸送分子を含む画像形成部材を提示する。
【課題を解決するための手段】
【０００９】
より詳細には、本件では、カラーを含む静電デジタル法に有用な多層型光導電性画像形成部材を開示する。この部材は、必要に応じて支持基材と、光発生層と、電荷輸送層と、必要に応じて保護用オーバーコート層とを含み、光発生層は、１つ以上の光発生顔料と、必要に応じてポリマバインダと、電子輸送成分との混合物を含む。実施の形態において、使用する光発生顔料の量と電子輸送成分の量とをそれぞれ調節して、例えば光発生層の光感度を調節可能なものとすることができる。より詳細には、実施の形態において、光発生層中に存在する感度の高い光発生顔料の量又は濃度を予め定め、また変えて、例えばその画像形成部材を多くの異なる光感度とすることができる。
【００１０】
実施の形態において本件に示す画像形成部材の長所としては、光発生層中の第２の光発生顔料の長い粉砕時間を無くし、これにより暗減衰特性の増加を無く／小さくし、低電界での容量荷電特性（ｃａｐａｃｉｔｉｖｅ  ｃｈａｒｇｉｎｇ  ｃｈａｒａｃｔｅｒｉｓｔｉｃｓ）を保つことが挙げられる。部材の電気的性質は良好で、光発生層中に電子輸送成分が無く、本件に示すような光発生顔料の量の調節を行わない同様な部材に比べて、更に向上する場合もある。また、障壁層がある場合、特に、例えば約１〜約２０μｍと厚い層である場合には、主に、光発生層から障壁層への電子輸送成分の拡散／浸透による障壁層の電子移動度の向上によって、残留電圧を低くすることができる。更に、光発生層が電子輸送成分を含む実施の形態では、例えば、光の大部分を上部の約２〜約５μｍで吸収するよう顔料濃度を比較的高く保つ一方で、光発生層をより厚くすることができる。この層はまた電荷欠損点が少なく、部材の製造とその被覆強さを改善することができる。更に、光発生層中に電子輸送成分があることで、電子移動度を高めて光発生層を厚くすることができる。この厚い層は、厚さ約０．１〜約２μｍ程の薄い層より被覆が容易である。
【００１１】
実施の形態において本発明の画像形成部材は、優れたサイクル／環境安定性、優れた摩耗特性、例えば１００万画像形成サイクルもの長い寿命、少ないミクロクラッキング（ｍｉｃｒｏｃｒａｃｋｉｎｇ）、多くの溶媒、例えば、ジクロロメタン、テトラヒドロフラン、トルエンなどと接した場合の悪影響が無い／少ない、良好な、場合によっては向上した電気的特性、優れた画像形成部材表面の性質を示し、この部材はドラム及びベルト感光体のいずれにも用いることができる。
【００１２】
本発明には、画像形成法、特に、デジタル式などの電子写真画像形成及び印刷法も含まれる。より詳細には、本発明の光導電性画像形成部材は、様々な公知の画像形成及び印刷法、例えば電子写真画像形成法、特に、荷電した潜像を適当な電荷極性のトナー組成物を用いて可視像化する電子写真画像形成及び印刷法などに使用できる。画像形成部材は実施の形態において、例えば約４７５〜約９５０ｎｍ、特に約６５０〜約８５０ｎｍの波長域に感度を持つため、光源としてダイオードレーザが使用できる。更に本発明の画像形成部材は、カラー電子写真への応用、特に高速カラーコピー及び印刷法に有用である。
【発明を実施するための最良の形態】
【００１３】
その実施の形態においては、以下のものが開示される。支持基材と光発生層と電荷輸送層とを含む光導電性部材であって、光発生層が、光発生成分と電子輸送成分とを含み、電子輸送成分が、カルボニルフルオレノンマロノニトリル、ニトロ化フルオレノン、ジイミド、１，１−ジオキソ−２−（アリール）−６−フェニル−４−（ジシアノメチリデン）チオピラン、カルボキシベンジルナフタキノン、及びジフェノキノンから成る群より選ばれ、カルボニルフルオレノンマロノニトリルは次の構造式（式中、各Ｒはそれぞれ、水素、アルキル、アルコキシ、アリール、及びハロゲンから成る群より選ばれる。また、各Ｒはそれぞれ、水素、炭素数１〜約４０のアルキル、炭素数１〜約４０のアルコキシ、フェニル、置換フェニル、ナフチル、アンスリル、炭素数約６〜約４０のアルキルフェニル、炭素数約６〜約４０のアルコキシフェニル、炭素数約６〜約３０のアリール、炭素数約６〜約３０の置換アリール、及びハロゲンから成る群より選ばれてもよい。）で示され、
【化１】
2006018267.tif 000002
ニトロ化フルオレノンは次の構造式（式中、各Ｒはそれぞれ、アルキル、アルコキシ、アリール、及びハロゲンから成る群より選ばれ、Ｒ基の少なくとも２つはニトロである。また、各Ｒはそれぞれ、水素、炭素数１〜約４０のアルキル、炭素数１〜約４０のアルコキシ、フェニル、置換フェニル、ナフチル、アンスリル、炭素数約６〜約４０のアルキルフェニル、炭素数約６〜約４０のアルコキシフェニル、炭素数約６〜約３０のアリール、炭素数約６〜約３０の置換アリール、及びハロゲンから成る群より選ばれ、Ｒ基の少なくとも２つはニトロであってもよい。また、それぞれのアリールは炭素数約６〜約３０で、それぞれのアルキルは、炭素数１〜約２５で、それぞれのアルコキシは、炭素数１〜約２５で、それぞれのハロゲンは塩素であってもよい。また、アリールはフェニルまたはナフチルで、アルキルはメチルまたはエチルで、アルコキシはエトキシまたはプロポキシであってもよい。）で示され、
【化２】
2006018267.tif 000003
ジイミドは、次の構造式（式中、Ｒ１は、アルキル、アルコキシ、シクロアルキル、ハロゲン、又はアリールであり、Ｒ２は、アルキル、アルコキシ、シクロアルキル、又はアリールであり、Ｒ３〜Ｒ６は、Ｒ１及びＲ２について本件に示したものと同じである。また、Ｒ１は、アルキル、アルコキシ、シクロアルキル、又はフェニル、ナフチル、アンスリル等のアリールであり、Ｒ２は、アルキル、分岐アルキル、シクロアルキル、又はフェニル、ナフチル、アンスリル等のアリールであり、Ｒ２は、炭素数１〜約５０であり、Ｒ３〜Ｒ６は、アルキル、分岐アルキル、シクロアルキル、アルコキシ、ハロゲン、又はフェニル、ナフチル、アンスリル等のアリールであり、Ｒ３〜Ｒ６は、同一でもそれぞれ異なっていてもよく、それぞれ１〜約２５の炭素原子を含んでもよい。また、Ｒ１は、アルキル、分岐アルキル、アルコキシ、シクロアルキル、又はアリールであり、Ｒ２は、アルキル、分岐アルキル、シクロアルキル、又はアリールであり、Ｒ１、Ｒ２は、それぞれ炭素数１〜約１５であり、Ｒ３〜Ｒ６は、アルキル、分岐アルキル、シクロアルキル、アルコキシ、又はアリールであってもよい。）で示される、Ｎ，Ｎ’−ビス（ジアルキル）−１，４，５，８−ナフタレンテトラカルボン酸ジイミドと、Ｎ，Ｎ’−ビス（ジアリール）−１，４，５，８−ナフタレンテトラカルボン酸ジイミドとから成る群より選ばれ、
【化３】
2006018267.tif 000004
１，１−ジオキソ−２−（アリール）−６−フェニル−４−（ジシアノメチリデン）チオピランは次の構造式（式中、各Ｒはそれぞれ、水素、アルキル、アルコキシ、アリール、及びハロゲンから成る群より選ばれる。また、各Ｒはそれぞれ、水素、炭素数１〜約４０のアルキル、炭素数１〜約４０のアルコキシ、フェニル、ナフチル、アンスリル、炭素数約６〜約４０のアルキルフェニル、炭素数約６〜約４０のアルコキシフェニル、炭素数約６〜約３０のアリール、及びハロゲンから成る群より選ばれてもよい。）で示され、
【化４】
2006018267.tif 000005
カルボキシベンジルナフタキノンは次のいずれかの構造式（式中、各Ｒはそれぞれ、水素、アルキル、アルコキシ、アリール、及びハロゲンから成る群より選ばれる。また、各Ｒはそれぞれ、水素、炭素数１〜約４０のアルキル、炭素数１〜約４０のアルコキシ、フェニル、ナフチル、アンスリル、炭素数約６〜約４０のアルキルフェニル、炭素数約６〜約４０のアルコキシフェニル、炭素数約６〜約３０のアリール、炭素数約６〜約３０の置換アリール、及びハロゲンから成る群より選ばれてもよい。）で示され、
【化５】
2006018267.tif 000006
【化６】
2006018267.tif 000007
ジフェノキノンは次の構造式（式中、各Ｒはそれぞれ、水素、アルキル、アルコキシ、アリール、及びハロゲンから成る群より選ばれ、必要に応じて、各Ｒ置換基は、具体的に又は一般的に示されていない適当な基である。また、各Ｒはそれぞれ、水素、炭素数１〜約４０のアルキル、炭素数１〜約４０のアルコキシ、炭素数約６〜約４０のアルキルフェニル、炭素数約６〜約４０のアルコキシフェニル、及びハロゲンから成る群より選ばれてもよい。）で示される光導電性部材。
【化７】
2006018267.tif 000008
【００１４】
また、電子輸送成分は次の構造式（式中、Ｒ１及びＲ２はそれぞれ、水素、ヘテロ原子含有基、及び、必要に応じて少なくとも１つのヘテロ原子部分で置換された炭化水素基から成る群より選ばれ、Ｒ３、Ｒ４、Ｒ５、Ｒ６、Ｒ７、及びＲ８はそれぞれ、窒素含有基、硫黄含有基、ヒドロキシル基、ケイ素含有基、水素、ハロゲン、ヘテロ原子含有基、及び、必要に応じて少なくとも１つのヘテロ原子部分で置換された炭化水素基から成る群より選ばれる。）で示される光導電性画像形成部材。
【化８】
2006018267.tif 000009
【００１５】
支持基材が伝導性金属基材を含む光導電性画像形成部材。；伝導性基材が、アルミニウム、アルミニウム化ポリエチレンテレフタラート、又はチタン化ポリエチレンテレフタラートである光導電性画像形成部材。；光発生体層の厚さが約１００ｎｍ〜約５μｍである光導電性画像形成部材。；正孔などの電荷を輸送する層の厚さが約２０〜約７５ｍｍである光導電性画像形成部材。；光発生層が、必要に応じた樹脂状バインダ中に分散した約５〜約９５重量％の光発生顔料を含む光導電性画像形成部材。；光発生樹脂状バインダが、塩化ビニルと酢酸ビニルとヒドロキシ及び／又は酸含有モノマー類との共重合体、ポリエステル類、ポリビニルブチラール類，ポリカーボネート類、ポリスチレン−ｂ−ポリビニルピリジン、及びポリビニルホルマール類から成る群より選ばれ、電子輸送材料の量が約５〜約４０重量％である光導電性画像形成部材。；電荷輸送層がアリールアミン分子を含む光導電性画像形成部材。；電荷輸送アリールアミンが、例えば次の構造式で示され、
【化９】
2006018267.tif 000010
式中、Ｘは、アルキル、アルコキシ、及びハロゲンから成る群より選ばれ、アリールアミンが樹脂状バインダ中に分散している光導電性画像形成。；アルキルが約１〜約１０の炭素原子を含む画像形成部材。；アルキルが１〜約５の炭素原子を含む画像形成部材。；アリールアミンのアルキルがメチルであり、ハロゲンが塩素であり、樹脂状バインダが、ポリカーボネート類とポリスチレンとから成る群より選ばれる、光導電性画像形成部材。；アリールアミンがＮ，Ｎ’−ジフェニル−Ｎ，Ｎ’−ビス（３−メチルフェニル）−１，１’−ビフェニル−４，４’−ジアミンである光導電性画像形成部材。
【００１６】
光発生層が金属フタロシアニン類又は無金属フタロシアニン類を含む光導電性画像形成部材。；光発生層が、チタニルフタロシアニン類、ペリレン類、アルキルヒドロキシガリウムフタロシアニン類、ヒドロキシガリウムフタロシアニン類、又はそれらの混合物を含む光導電性画像形成部材。；光発生層がＶ型ヒドロキシガリウムフタロシアニンを含む光導電性画像形成部材。；本件に示す画像形成部材上に静電潜像を生ずる工程と、潜像を現像する工程と、現像した静電画像を適当な被印刷体に転写する工程と、を含む画像形成法。；正孔障壁層が、ビスフェノールＳ（４，４’−スルホニルジフェノール）のフェノール化合物である画像形成部材。；フェノール化合物がビスフェノールＡ（４，４’−イソプロピリデンジフェノール）である画像形成部材。；フェノール化合物がビスフェノールＥ（４，４’−エチリデンビスフェノール）である画像形成部材。；接着層が、重量平均分子量Ｍｗが約４万〜約７５，０００、数平均分子量Ｍｎが約３万〜約４５，０００であるポリエステルを含む画像形成部材。；光発生体層の厚さが、約１００ｎｍ〜約５μｍであり、輸送層の厚さが、約２０〜約６５μｍである画像形成部材。；光発生層が、樹脂状バインダ中に分散した、約１０〜約９０重量％の量の光発生顔料を含み、必要に応じて、樹脂状バインダが、塩化ビニル／酢酸ビニル共重合体類、ポリエステル類、ポリビニルブチラール類、ポリカーボネート類、ポリスチレン−ｂ−ポリビニルピリジン、及びポリビニルホルマール類から成る群より選ばれる画像形成部材。；バインダが、重量平均分子量５００〜８００００のポリカーボネート類である画像形成部材。；電荷輸送層が、適当な公知の又は将来開発される成分を含む画像形成部材。；光発生層が金属フタロシアニン類と無金属フタロシアニン類との混合物を含む画像形成部材。；光発生層が、２種類の顔料の混合物を含み、第１の顔料は第２の顔料より光感度が高く、第２の顔料は第１の顔料より光感度が低く、第１の顔料は約１〜約９９重量％の量で存在し、第２の顔料は約９９〜約１重量％の量で存在する画像形成部材。；光発生層が、効果的な量のチタニルフタロシアニン類、ペリレン類、ヒドロキシガリウムフタロシアニン類、その他公知の光発生顔料、それらの混合物、特に２つの顔料の混合物を含み、より光感度の高い顔料の濃度が、例えば約４０〜約９５重量％であり、第１の顔料の量が約５〜約６０重量％であり、電子輸送成分の量が約２〜約６０重量％、より詳細には約５〜約４０重量％であり、ポリマバインダの量が、例えば約１０〜約９０重量％、より詳細には約３０〜約７０重量％である画像形成部材。
【００１７】
順に、基材と、単一電子写真用光導電性絶縁層とを含み、電子写真用光導電性絶縁層が、光発生顔料を含む光発生粒子と、電子輸送材料とを含み、電子輸送材料が、例えば、Ｎ，Ｎ’−ビス（２，２−ジメチルプロピル）−１、４，５，８−ナフタレンテトラカルボン酸ジイミド（ＮＴＤＩ）、置換ＮＴＤＩ、ブトキシカルボニルフルオレニリデンマロノニトリル、（４−（２−エチルヘキシルオキシカルボニル）−９−フルオレニリデン）マロノニトリル（２−ＥＨＣＦＭ）、溶解度の高いＢＣＦＭ、（４−ｎ−ブトキシカルボニル−９−フルオレニリデン）マロノニトリルなどのフルオレニリデン、本件に示す電子輸送成分、から成る群より選ばれる、光導電性画像形成部材。；光発生層に電子輸送成分とポリマバインダとが含まれる光導電性画像形成部材。；厚さが約１５〜約６０μｍであって、高い光感度、効率の良い電荷発生、良好な絶縁性を持つことが可能である一方、光のない又は光の僅かな暗環境中において非常に電荷が漏れにくく、優れた暗減衰特性、より詳細には本件に示すように暗減衰の小さい光導電性部材。；光発生層混合物中の各成分の量として、光発生成分が約２０〜約６０重量％、ポリマバインダが約３０〜約７０重量％、電子輸送成分が約５〜約４０重量％であり、成分の合計が約１００％である部材。；光発生顔料として、約５５０〜約９５０ｎｍの波長の光を吸収する無金属フタロシアニンを用いる部材。；支持基材が、金属を含む伝導性基材を含む画像形成部材。；伝導性基材が、アルミニウム、アルミニウム化ポリエチレンテレフタラート、又はチタン化ポリエチレンテレフタラートである画像形成部材。；光発生混合物層に用いるバインダが、ポリエステル類、ポリビニルブチラール類、ポリカーボネート類、ポリスチレン−ｂ−ポリビニルピリジン、ポリビニルホルマール類、ＰＣＺポリカーボネート類、等から成る群より選ばれる画像形成部材。；電子輸送成分が、ＢＣＦＭ、４−ｎ−ブトキシカルボニル−９−フルオレニリデン）マロノニトリル、２−メチルチオエチル＝９−ジシアノメチレンフルオレン−４−カルボキシラート、２−（３−チエニル）エチル＝９−ジシアノメチレンフルオレン−４−カルボキシラート、２−フェニルチオエチル＝９−ジシアノメチレンフルオレン−４−カルボキシラート、又は、１１，１１，１２，１２−テトラシアノアントラキノジメタンである画像形成部材。；電子輸送成分が、ＮＴＤＩ、ＢＣＦＭであり、電荷輸送成分が、Ｎ，Ｎ’−ジフェニル−Ｎ，Ｎ’−ビス（３−メチルフェニル）−１，１’−ビフェニル−４，４’−ジアミン分子である正孔輸送成分である画像形成部材。；電子輸送成分が、Ｎ，Ｎ’−ビス（３−メトキシプロピル）−３，３’，４，４’−ベンゾフェノン＝テトラカルボン酸ジイミドである画像形成部材。
【００１８】
光発生顔料として用いるＸ多形無金属フタロシアニンが、Ｘ線回折計を用いた測定で、ブラッグ角（２θ±０．２度）に最大ピークを持つ画像形成部材。；光発生成分が、無金属フタロシアニンと第２の光発生顔料との混合物を含む画像形成部材。；画像形成部材を約５００〜約９５０ｎｍの波長の光に露光する画像形成法。；荷電コンポーネントと、現像コンポーネントと、転写コンポーネントと、定着コンポーネントと、を含む画像形成装置であって、この装置が、本件に示す光導電性画像形成部材を含む画像形成装置。；障壁層が基材上の被覆として含まれ、接着層を障壁層の上に被覆する画像形成部材。；電子輸送成分とポリマバインダと光発生顔料との混合物を含む光導電性画像形成部材。；１つ以上の光発生顔料と、電子輸送成分と、ポリマバインダとを含む光導電性画像形成部材であって、１つ以上の顔料が、ｘ無金属フタロシアニン、３価金属フタロシアニン類（クロロガリウムフタロシアニン（ＣｌＧａＰｃ）など）、金属フタロシアニン類（ヒドロキシガリウムフタロシアニン（ＯＨＧａＰｃ）など）、チタニルフタロシアニン（ＯＴｉＰｃ）、ベンズイミダゾールペリレン（ＢＺＰ）、５３５＋ダイマーを含み、電荷輸送成分が、Ａｅ−１８、ＡＢ−１６、Ｎ，Ｎ’−ジフェニル−Ｎ，Ｎ’−ビス（アルキルフェニル）−１，１’−ビフェニル−４，４’−ジアミン、それらの混合物である正孔輸送分子を含み、この混合物の含有率を、例えば、ある正孔輸送成分が約１〜約９９％、第２の正孔輸送成分が約９９〜約１重量％であって、その合計が約１００％、ある正孔輸送成分が約４０〜約６５％、第２の正孔輸送成分が約６５〜約４０重量％であって、その合計が約１００％、ある正孔輸送成分が約３０〜約６５％、第２の正孔輸送成分が約３０〜約６５重量％、第３の正孔輸送成分が約３０〜約６５重量％であって、その合計が約１００％、とすることができる。
【００１９】
画像形成部材には、適当で効果的な基材が用いられる。基材は不透明又は実質的に透明で、必要な機械的性質を備えたどのような適当な材料を含むものでも良い。このように、例えば基材は、市販のポリマであるＭＹＬＡＲ（登録商標）、ＭＹＬＡＲ（登録商標）被覆チタンなどの、無機又は有機ポリマ材料を含む絶縁材料の層、酸化インジウムスズ、アルミニウム、チタンなどの半導体表面層を備えた有機又は無機材料の層を含み、あるいは、アルミニウム、クロム、ニッケル、真鍮などの導電性材料のみから成るものでも良い。基材は、可撓性、シームレス、又は堅牢で、多くの様々な形状、例えば、板状、ドラム、スクロール、エンドレス可撓性ベルトなどとすることができる。実施の形態において、基材はシームレス可撓性ベルトの形である。基材の裏には、特に基材が可撓性の有機ポリマ材料である場合、必要に応じて通常の抗カール層を被覆する。本発明の画像形成部材に用いられる基材層の例は、本件に示すような不透明又は実質的に透明な材料で、必要な機械的性質を備えたどのような適当な材料を含むものでも良い。このように基材は、市販のポリマであるＭＹＬＡＲ（登録商標）、ＭＹＬＡＲ（登録商標）含有チタン又はその他適当な金属、等の、無機又は有機ポリマ材料を含む絶縁材料の層、酸化インジウムスズ、又はその上に配置したアルミニウムなどの、半導体表面層を備えた有機又は無機材料の層、あるいは、アルミニウム、クロム、ニッケル、真鍮などの伝導性材料を含むものであっても良い。本件に示すような基材層の厚さは、経済的配慮など多くの要因に応じて決まるため、この層は相当な厚さ、例えば約３００〜約７００μｍなど、３００μｍ以上の厚さ、あるいは最小の厚さとすることができる。実施の形態において、この層の厚さは約７５〜約３００μｍである。部材の厚さは、例えば約５〜約７０μｍ、より詳細には約１５〜約４５μｍとすることができる。
【００２０】
バインダ樹脂は様々な適当な量、例えば、光発生層又は電荷輸送層中に約５〜約７０重量％、より詳細には約１０〜約７０重量％、更に詳細には約３０〜約５０重量％含まれる。バインダ樹脂は、数多くの公知のポリマ類、例えば、ポリビニルブチラール、ポリビニルカルバゾール、ポリエステル類、ポリカーボネート類、ポリ塩化ビニル、ポリアクリラート類及びメタクリラート類、塩化ビニルと酢酸ビニルとの共重合体、フェノキシ樹脂、ポリウレタン類、ポリビニルアルコール、ポリアクリロニトリル、ポリスチレンなど、より詳細には、ビスフェノールＺカーボネート（ＰＣＺ）（重量平均分子量約２万のＰＣＺ−２００、重量平均分子量約５１，０００のＰＣＺ−５００、重量平均分子量約４万のＰＣＺ−４００、重量平均分子量約８万のＰＣＺ−８００、及びそれらの混合物）より選ばれる。実施の形態では、被覆用溶媒として、ケトン類、アルコール類、芳香族炭化水素、ハロゲン化脂肪族炭化水素、エーテル類、アミン類、アミド類、エステル類などを選ぶと良い。具体的には、溶媒として、シクロヘキサノン、アセトン、メチルエチルケトン、メタノール、エタノール、ブタノール、アミルアルコール、トルエン、キシレン、クロロベンゼン、四塩化炭素、クロロホルム、ジクロロメタン、トリクロロエチレン、テトラヒドロフラン、ジオキサン、ジエチルエーテル、ジメチルホルムアミド、ジメチルアセトアミド、酢酸ブチル、酢酸エチル、酢酸メトキシエチルなど、より詳細には、テトラヒドロフラン（ＴＨＦ）、モノクロロベンゼン、シクロヘキサノン、ジクロロメタン、及びそれらの混合物を用いる。
【００２１】
必要に応じて、基材上に接着層を設けても良い。下引接着層に用いられる典型的な材料としては、例えば、ポリエステル類、ポリアミド類、ポリビニルブチラール、ポリビニルアルコール、ポリウレタン、ポリアクリロニトリル、等が挙げられる。典型的なポリエステル類としては、例えば、ＶＩＴＥＬ（登録商標）ＰＥ１００及びＰＥ２００（グッドイヤー・ケミカルズ（Ｇｏｏｄｙｅａｒ  Ｃｈｅｍｉｃａｌｓ）製）、ＭＯＲ−ＥＳＴＥＲ４９，０００（登録商標）（ノートン・インターナショナル（Ｎｏｒｔｏｎ  Ｉｎｔｅｒｎａｔｉｏｎａｌ）製）が挙げられる。下引層はどのような適当な厚さでも良く、例えば約０．００１〜約１０μｍである。約０．１〜約３μｍの厚さが好ましい。必要に応じて、下引層に適量の添加剤、例えば約１〜約１０重量％の、酸化亜鉛、二酸化チタン、窒化ケイ素、カーボンブラックなどの導電性又は非導電性粒子を加えて、例えば電気的及び光学的性質を向上させても良い。下引層は、適当な溶媒を用いて支持基材上に被覆できる。典型的な溶媒としては、例えば、テトラヒドロフラン、ジクロロメタンなど、またそれらの混合物が挙げられる。
【００２２】
光発生成分、特に顔料の例は、無金属フタロシアニン類、金属フタロシアニン類、ペリレン類、バナジルフタロシアニン、クロロインジウムフタロシアニン、及び、ベンズイミダゾールペリレン（望ましくは、ビスベンズイミダゾ（２，１−ａ：１’，２’−ｂ）アントラ（２，１，９−ｄｅｆ：６，５，１０−ｄ’ｅ’ｆ’）ジイソキノリン−６、１１−ジオンと、ビスベンズイミダゾ（２，１−ａ：２’，１’−ａ）アントラ（２，１，９−ｄｅｆ：６，５，１０−ｄ’ｅ’ｆ’）ジイソキノリン−１０，２１−ジオンとの、例えば約６０／４０、５０／５０、４０／６０混合物）、クロロガリウムフタロシアニン類、ヒドロキシガリウムフタロシアニン類、チタニルフタロシアニン類などであり、また適当な公知の光発生成分（例えば、本件に掲げた同時係属中の出願を参照）も含まれる。
【００２３】
使用される電荷輸送成分は、本件に示すもの、また本件に掲げた同時係属中の出願に示されるものであって、例えば、アリールアミン類、より詳細には、Ｎ，Ｎ’−ジフェニル−Ｎ，Ｎ’−ビス（３−メチルフェニル）−１，１’−ビフェニル−４，４’−ジアミン、９，９−ビス（２−シアノエチル）−２，７−ビス（フェニル−ｍ−トリルアミノ）フルオレン、トリトリルアミン、ヒドラゾン、Ｎ，Ｎ’−ビス（３，４−ジメチルフェニル）−Ｎ”−（１−ビフェニル）アミン、等である。
【００２４】
電子輸送分子の具体例は、本件に示すような、（４−ｎ−ブトキシカルボニル−９−フルオレニリデン）マロノニトリル、２−メチルチオエチル＝９−ジシアノ メチレンフルオレン−４−カルボキシラート、２−（３−チエニル）エチル＝９−ジシアノメチレンフルオレン−４−カルボキシラート、２−フェニルチオエチル＝９−ジシアノメチレンフルオレン−４−カルボキシラート、１１、１１，１２，１２−テトラシアノアントラキノジメタン、１，３−ジメチル−１０−（ジシアノメチレン）アントロン、等である。
【００２５】
光発生顔料は様々な含有量であり、例えば、約１０〜約７０重量％、より詳細には約２０〜約６０重量％とすることができる。電子輸送成分は様々な含有量であり、例えば約２〜約７５重量％、より詳細には約５〜約５０重量％とすることができる。ポリマバインダの含有量は、約１０〜約９０重量％、より詳細には約３０〜約７０重量％とすることができる。
【００２６】
光発生層において、光発生成分は約０．０５〜約６０重量％と、電荷輸送成分の含有量は約１〜約７５重量％と、合計約１００重量％とすることができる。前記成分は、約１０〜約７０重量％のポリマバインダに含有することができる。また、必要に応じ、光発生層の膜厚は約０．１〜約５０μｍとすることができる。光発生層は、約３７０〜約９５０ｎｍの波長の光を吸収することができる。
【００２７】
光発生層において、光発生成分は約０．５〜約６０重量％と、電荷輸送成分の含有量は約１〜約７０重量％とすることができる。前記成分は、約１０〜約７５重量％のポリマバインダに分散することができる。また、必要に応じ、光発生層の膜厚は約０．１〜約５０μｍとすることができる。
【００２８】
電荷輸送層のポリマバインダの例としては、本件に示す成分、例えば米国特許第３，１２１，００６号に示されているものが挙げられる。ポリマバインダ材料の具体例としては、ポリカーボネート類、アクリラートポリマ類、ビニルポリマ類、セルロースポリマ類、ポリエステル類、ポリシロキサン類、ポリアミド類、ポリウレタン類、エポキシ樹脂、またそれらのブロック、ランダム、又は交互共重合体が挙げられる。望ましい電気的に不活性なバインダは、重量平均分子量約２万〜約１０万、より詳細には重量平均分子量（Ｍｗ）約５万〜約１０万のポリカーボネート樹脂や、本件に示すＰＣＺなどのポリマバインダを含むものである。
【００２９】
更に本発明の画像形成部材は、ヒ化ガリウムダイオードレーザや、一般に約６６０〜約８３０ｎｍの波長で機能する発光ダイオード（ＬＥＤ）アレイを用いる電子印刷法、またコンピュータに繋ぐカラープリンタなどのカラー装置に使用可能である。これらの方法は一般に、画像形成部材上に静電潜像を生成する工程と、次に、例えば、熱可塑性樹脂、顔料などの着色剤、電荷添加剤、及び表面添加剤を含むトナー組成物を用いて画像を現像する工程と、続いて、画像を適当な被印刷体へ転写する工程と、例えば熱によって画像をそこに恒久的に定着する工程と、を含む。部材を印刷モードで使用する場合、露光工程をレーザデバイス又はイメージバーで行うことができる以外、画像形成法は同じである。
【００３０】
ＸＲＰＤは次のように求めた。すなわち、１７１０型フィリップス（Ｐｈｉｌｉｐｓ）Ｘ線粉末回折計で、Ｃｕ−Ｋα波長（０．１５４２ｎｍ）のＸ線を用いてＸ線粉末回折像（ＸＲＰＤ）を作成した。
【００３１】
光導電性画像形成部材は、いくつかの方法で製造可能であり、例えば成分を分散物として被覆する方法、より詳細には本件に示す方法で製造できる。このように、本発明の感光性画像形成部材は、実施の形態においていくつかの公知の方法で製造可能であり、例えば加工パラメータは所望とする部材に応じて変わる。画像形成部材の、光発生、電子輸送、及び電荷輸送成分は、スプレーコータ、浸漬コータ、押出コータ、ローラーコータ、巻き線棒（ワイヤバー）コータ、スロットコータ、ドクターブレードコータ、グラビアコータなどを用いて、選択した基材上に溶液又は分散液として被覆し、約４０〜約２００℃で適当な時間、例えば約１０分間〜約１０時間、静止状態又は気流中で乾燥することができる。
【００３２】
この光導電性部材は、公知の成分及び層、上塗り保護層など、その他の成分層を含んでも良い。
【実施例】
【００３３】
＜実施例１＞
［感光体デバイス］
洗剤で洗い、脱イオン水で濯いで清浄にしたアルミニウムドラムに、多層型感光体デバイスを形成した。５４重量％二酸化チタン（ＳＴＲ６０Ｎ（登録商標）、堺化学工業（株）製）と、６重量％のＳｉＯ２（Ｐ１００、エスプリ（Ｅｓｐｒｉｔ））と、４０重量％のフェノール樹脂（ＶＡＲＣＵＭ（登録商標）２９１５９、オキシケム・カンパニー（ＯｘｙＣｈｅｍ  Ｃｏｍｐａｎｙ）製、Ｍｗ約３，６００、粘度約２００ｃＰ）とを、１−ブタノールとキシレンとの１：１重量混合物に分散させた、酸化チタン／フェノール樹脂分散液を、アルミニウム基材上に、１６０ｍｍ／分の引っ張り速度で浸漬塗布し、次に１６０℃で１５分間乾燥させて、下引層を設けた。生成した下引層（ＵＣＬ）の乾燥厚さは４μｍであった。
【００３４】
上記で生成した下引層に、ツキアゲ（Ｔｓｕｋｉａｇｅ）リングコーティング法を用いて電荷発生体被覆溶液を塗布した。電荷発生体被覆溶液を同じ粘度になるよう調製し、同じ８０ｍｍ／分の引っ張り速度として層の厚さを一定に保ち、厚さ約１〜約１．５μｍの電荷発生層を生成した。
【００３５】
比較用デバイス１：固体重量比４０：６０の、Ｖ型ヒドロキシガリウムフタロシアニン顔料と、ポリ（４，４’−ジフェニル−１，１’−シクロヘキサンカーボネート）。
【００３６】
デバイス１：固体重量比３０：１０：６０の、Ｖ型ヒドロキシガリウムフタロシアニン顔料と、電子輸送体である４−ｎ−ブトキシカルボニル−９−フルオレニリデンマロノニトリルと、バインダであるポリ（４，４’−ジフェニル−１，１’−シクロヘキサンカーボネート）。
【００３７】
デバイス２：固体重量比２０：２０：６０の、Ｖ型ヒドロキシガリウムフタロシアニン顔料と、電子輸送体である４−ｎ−ブトキシカルボニル−９−フルオレニリデンマロノニトリルと、バインダであるポリ（４，４’−ジフェニル−１，１’−シクロヘキサンカーボネート）。
【００３８】
１１５ｇのテトラヒドロフラン（ＴＨＦ）中で、３ｇのＶ型ヒドロキシガリウムフタロシアニン顔料粒子と、１２ｇのポリ（４，４’−ジフェニル−１，１’−シクロヘキサンカーボネート）バインダ（ＰＣＺ２００）とを、数百ｇ（約７００〜８００ｇ）の直径３ｍｍのスチール又はイットリウム−ジルコニウム球と共に約２〜約７２時間ロールミルにかけて光発生層分散液を調製した。
【００３９】
比較用デバイス１：別個に、０．５ｇのポリ（４，４’−ジフェニル−１，１’−シクロヘキサンカーボネート）（ＰＣＺ５００、帝人化成（株）製）を、１５．４５ｇのＴＨＦ溶媒と共に計り取った。この混合物をガラス瓶に入れて固体が溶解するまで回転させた後、４．０５ｇの上記の顔料分散液を加えて電荷発生体被覆溶液とし、粉砕ビーズを用いずに回転させて混合した。得られた分散液を、浸漬塗布により、２００ｍｍ／分の引っ張り速度で下引層上に直接塗布して、Ｖ型ヒドロキシガリウムフタロシアニン顔料とポリ（４，４’−ジフェニル−１，１’−シクロヘキサンカーボネート）とを固体重量比４０：６０で含む、ＴＨＦ溶媒中総固体含量５重量％の電荷発生層とした。このデバイスを、強制換気オーブン中１２０℃で５分間乾燥した。得られた乾燥層の厚さは１．５μｍであった。
【００４０】
比較用デバイス２：別個に、０．５８ｇのポリ（４，４’−ジフェニル−１，１’−シクロヘキサンカーボネート）（ＰＣＺ５００、帝人化成（株）製）を、１６．１７ｇのＴＨＦ溶媒と共に計り取った。この混合物をガラス瓶に入れて固体が溶解するまで回転させた後、３．１２ｇの上記の顔料分散液を加えて電荷発生体被覆溶液とし、この溶液を粉砕ビーズを用いずに回転させて混合した。得られた分散液を、浸漬塗布により、２００ｍｍ／分の引っ張り速度で下引層上に直接塗布して、Ｖ型ヒドロキシガリウムフタロシアニン顔料とポリ（４，４’−ジフェニル−１，１’−シクロヘキサンカーボネート）とを固体重量比３６：６４で含む、ＴＨＦ溶媒中総固体含量５重量％の電荷発生層とした。このデバイスを、強制換気オーブン中１２０℃で５分間乾燥した。得られた乾燥層の厚さは１．５μｍであった。
【００４１】
デバイス類：電子輸送成分を多くした電荷発生体被覆溶液を同様に調製して、比較用デバイス１のように下引層に塗布した。
【００４２】
デバイス１：別個に、電荷発生体被覆溶液を調製した。０．１０ｇの４−ｎ−ブトキシカルボニル−９−フルオレニリデンマロノニトリルと、０．５３ｇのＰＣＺ５００とを、１６．３４ｇのＴＨＦ溶媒と共にガラス瓶に計り取り、固体が溶解するまで回転させた。次に、３．０３ｇの顔料分散液を加えて、Ｖ型ヒドロキシガリウムフタロシアニン顔料と、電子輸送体である４−ｎ−ブトキシカルボニル−９−フルオレニリデンマロノニトリルと、バインダであるポリ（４，４’−ジフェニル−１，１’−シクロヘキサンカーボネート）とを、固体重量比３０：１０：６０で含む、ＴＨＦ溶媒中総固体含量５重量％の電荷発生体被覆溶液とした後、粉砕ビーズを用いずに回転させて混合した。
【００４３】
デバイス２：別個に、電荷発生体被覆溶液を調製した。０．２０ｇの４−ｎ−ブトキシカルボニル−９−フルオレニリデンマロノニトリルと、０．５５ｇのＰＣＺ５００とを、１７．２３ｇのＴＨＦ溶媒と共にガラス瓶に計り取り、固体が溶解するまで回転させた。次に、２．０２ｇの上記の顔料分散液を加えて、Ｖ型ヒドロキシガリウムフタロシアニン顔料と、電子輸送体又は電子輸送成分である４−ｎ−ブトキシカルボニル−９−フルオレニリデンマロノニトリルと、バインダであるポリ（４，４’−ジフェニル−１，１’−シクロヘキサンカーボネート）とを、固体重量比２０：２０：６０で含む、ＴＨＦ溶媒中総固体含量５重量％の電荷発生体被覆溶液とし、粉砕ビーズを用いずに回転させて混合した。
【００４４】
最後に、浸漬塗布法を用いて、３１重量％のＮ，Ｎ’−ビス（３，４−ジメチルフェニル）−４，４’−ビフェニルアミンと、１６重量％のＮ，Ｎ’−ジフェニル−Ｎ，Ｎ’−ビス（３−メチルフェニル）−１，１’−ビフェニル−４，４’−ジアミンと、５１重量％のＰＣＺ３００とを含む、ＭＣＢ：ＴＨＦ（重量比２５：７５）溶媒系中、最終固体濃度２０重量％の溶液で、全てのデバイスに電荷輸送被覆溶液をオーバーコートした。１８０ｍｍ／分の引っ張り速度で、厚さ２７μｍの電荷輸送層ができた。
【００４５】
＜実施例２＞
実施例１のデバイスを、荷電−消去サイクルを１００回行い、直後に更に１００サイクル、順に、２回の荷電−消去サイクルと、１回の荷電−露光−消去サイクルを行うよう設定した、サイクルスキャナを用いて電気的試験を行った。サイクルと共に次第に光強度を上げて光誘導放電曲線を作成し、これより光感度を求めた。スキャナには、ドラムデバイスの表面に１００ナノクーロン／ｃｍ２の電荷を置くよう設定した単ワイヤコロトロン（幅５ｃｍ）を取り付けた。実施例１のデバイスを負荷電モードで試験した。露光強度は、一連の中性フィルタ（ｎｅｕｔｒａｌ  ｄｅｎｓｉｔｙ  ｆｉｌｔｅｒ）で調節することで次第に強くし、露光波長は、バンドフィルタで７８０±５ｎｍに調節した。露光光源は１，０００ワットのキセノンアークランプ白色光源であった。感光体の暗放電は、１００ナノクーロン／ｃｍ２で１回荷電サイクルを行った（消去なし）後、７秒間表面電位を測定して求めた。光感度（ｄＶ／ｄｘ）は、低い露光強度における初期放電率から算出し、初期電圧（約０〜約０．７エルグ／ｃｍ２の露光）の約７０％において求めた。 
【００４６】
ドラムを、４０ｒｐｍの速度で回転させて表面速度を６２．８ｍｍ／秒、又はサイクル時間を１．５秒とした。電子写真模擬実験は、周囲条件（ＲＨ３０％、２２℃）に環境調節した防光チャンバ内で行った。
【００４７】
【表１】
2006018267.tif 000011
【００４８】
実施例１のデバイス１及びデバイス２より、光感度の選択的調節が示された。例えば、顔料負荷が下がると感光体の感度は下がったが、残留電圧は、電子輸送材料（ＥＴＭ）を入れることで必要な移動度が保たれるため、それに伴って上がらなかった。顔料濃度が４０％から２０％へ下がると、電荷発生層（ＣＧＬ）中の電子輸送をＥＴＭが代わって促進した。被覆工程により電荷輸送小分子がＣＴＬからＣＧＬへ拡散すると、電荷（特に正孔）輸送層（ＣＴＬ）への効率の良い電荷注入が可能となった。付随する暗放電電圧の低下は、顔料負荷の低下に比例した。デバイス１と比較用デバイス２（同じバインダ系中において僅かに顔料負荷を高くして調製）との比較より、電子輸送材料の添加による輸送の向上が、光感度を一定に保ったまま残留電圧を低下させることがわかった。
【００４９】
＜実施例３＞
［ウェブの例］
画像形成部材を次のように製造した。厚さ３．５ミル（約８９μｍ）の二軸延伸ポリエチレンナフタレート基材（ＫＡＬＥＤＥＸ（登録商標）２０００）上に、厚さ０．０２μｍのチタン層を被覆し、その上に、５０ｇの３−アミノプロピルトリエトキシシランと、４１．２ｇの水と、１５ｇの酢酸と、６８４．８ｇの２００プルーフの変性アルコールと、２００ｇのへプタンとを含む正孔障壁層溶液をグラビアアプリケータを用いて塗布した。次にこの層を、コータの強制換気乾燥機中１３５℃で約５分間乾燥させた。得られた障壁層の乾燥厚さは５００オングストロームであった。
【００５０】
テトラヒドロフラン／モノクロロベンゼン／ジクロロメタン（体積比６０：３０：１０）混合物に、溶液の全重量に対して０．２重量％のコポリエステル接着剤（ＡＲＤＥＬ  Ｄ１００、Ｔｏｙｏｔａ  Ｈｓｕｔｓｕ  Ｉｎｃ．製）を含む接着層を、グラビアアプリケータを用いて障壁層上に塗布した。次に接着層を、コータの強制換気乾燥機中１３５℃で約５分間乾燥させた。得られた接着層の乾燥厚さは２００オングストロームであった。
【００５１】
次に、光発生層分散液を上記の接着層上に被覆した。０．４５ｇのＬＵＰＩＬＯＮ２００（ＰＣＺ２００、三菱ガス化学（株）製）と、５０ｍｌのテトラヒドロフランとを４オンス（１１８．４ｃｃ）のガラス瓶に入れた。この溶液に、２．４ｇのＶ型ヒドロキシガリウムフタロシアニンと、３００ｇの直径１／８インチ（３．２ｍｍ）のステンレススチール製ショットを加えた。次にこの混合物を、約２０〜約２４時間ボールミルにかけた。続いて、１．７１ｇのＰＣＺ５００と、０．６７２ｇのＮ，Ｎ’−ビス（３，４−ジメチルフェニル）−４，４’−ビフェニルアミン電荷輸送分子（ＨＴＭ）と、０．１６８ｇの４−ｎ−ブトキシカルボニル−９−フルオレニリデンマロノニトリル電子輸送材料（ＥＴＭ）とを、２２ｇのテトラヒドロフランに溶解し、次に１９．２６ｇのＶ型ＯＨＧａＰｃスラリーを加えた。次に、粉砕媒体を用いずに一晩（約１８〜２０時間）このスラリーを回転させて混合した後、生成したスラリーをバード（ｂｉｒｄ）アプリケータを用いて接着界面に塗布し、電荷発生層とした。電荷発生層を、強制換気オーブン中１２０℃で２０分間乾燥して、最終的な乾燥厚さ約３μｍの乾燥電荷発生層とした。この画像形成部材ウェブに、電荷発生層に接して電荷輸送層を上塗りした。電荷輸送層は、褐色ガラス瓶に、重量比４０：１０：５０の、Ｎ，Ｎ’−ビス（３，４−ジメチルフェニル）−４，４’−ビフェニルアミン電荷輸送分子（ＨＴＭ）と、ＥＴＭと、バインダであるＰＣＺ−５００とを入れて調製した。得られた混合物をテトラヒドロフランに溶解して、１５重量％の固体を含む溶液とした。この溶液を電荷発生層上に塗布して、最終的な乾燥厚さ約１７μｍの電荷輸送層被覆とした。上記の層全てを塗布して得られた画像形成部材を、強制換気オーブン中１２０℃で４０分間焼きなました後、室温（約２５℃）まで放冷した。
【００５２】
顔料：バインダ：ＣＴＭ（ＣＴＭは次の表のとおり）の比を様々な重量比として、同様なウェブを用いた感光体を製造した。顔料はＶ型ヒドロキシガリウムフタロシアニンであり、バインダはＰＣＺ５００であり、電荷輸送マトリックス（ＣＴＭ）は、重量比４：１の、Ｎ，Ｎ’−ビス（３，４−ジメチルフェニル）−４，４’−ビフェニルアミン電荷輸送分子（ＨＴＭ）と４−ｎ−ブトキシカルボニル−９−フルオレニリデンマロノニトリル電子輸送材料（ＥＴＭ）とから成るものであった。生成した層の厚さは（次の表２参照）、容量測定及び透過電子分光法で求めた。
【００５３】
【表２】
2006018267.tif 000012
【００５４】
＜実施例４＞
実施例３の感光体デバイスについて実施例２の電気的試験法を行った。アルミニウムドラムにデバイスを取り付け、導電性銀ペーストを用いて接地させた。デバイスＦ〜デバイスＪは、高い顔料：バインダ比を持つ比較デバイス３と同様の特性を持つことに注目されたい。暗減衰と残留電圧はデバイスＥにおいて僅かに高く、これより、バインダに対する活性輸送材料（ＨＴＭ、ＥＴＭ）と顔料の比が、例えば、示されたように高い光感度を保ちながら、低い残留電圧と小さい暗減衰などの良好な放電特性を保つために重要であることが分かった。光誘導放電特性より、バインダ比が大きくなるにつれ（顔料負荷は一定に保つ）電荷発生層中で十分な輸送が生じ、一方、デバイスも下引及び輸送層界面の両方で良好な電荷注入を示すことがわかった。
【００５５】
【表３】
2006018267.tif 000013